(57)【要約】  本発明は、１５重量％〜４０重量％のタングステン、及び１００重量％に至るまでの残部チタンを含むベータチタン合金に関し、この合金は、７０体積％〜１００体積％の等軸ベータ粒子構造を含み、またその調製のための方法に関する。本発明はまた、ベータチタン合金で作られた植込み型医療機器に関する。【選択図】図１
2021525152.tif 000002
【特許請求の範囲】
【請求項１】
１５重量％〜４０重量％のタングステン、及び１００重量％に至るまでの残部チタンを含むベータチタン合金であって、前記合金が、７０体積％〜１００体積％の等軸ベータ粒子構造を含む、ベータチタン合金。
【請求項２】
１５重量％〜３５重量％のタングステン、及び１００重量％に至るまでの残部チタンを含むベータチタン合金であって、前記合金が、７０体積％〜１００体積％の等軸ベータ粒子構造を含む、請求項１に記載のベータチタン合金。
【請求項３】
１５重量％〜２８重量％のタングステン、及び１００重量％に至るまでの残部チタンを含むベータチタン合金であって、前記合金が、７０体積％〜１００体積％の等軸ベータ粒子構造を含む、請求項１又は２に記載のベータチタン合金。
【請求項４】
１００体積％の前記等軸ベータ粒子構造を含む、請求項１〜３のいずれか１項に記載のベータチタン合金。
【請求項５】
前記等軸ベータ粒子構造の各ベータ粒子は、０．０１μｍ〜２００μｍの平均直径を有する、請求項１〜４のいずれか１項に記載のベータチタン合金。
【請求項６】
前記合金は、イリジウム、タンタル、白金、金、鉄、ニオブ、ジルコニウム、スズ及びモリブデンからなる群から選択される少なくとも１つの金属元素をさらに含む、請求項１〜５のいずれか１項に記載のベータチタン合金。
【請求項７】
前記金属元素の量（Ｗｅｑ重量％）は、以下の式によって計算され、
Ｗｅｑ重量％＝タングステンの置換量（ｗｔ．％）／等価係数（Ｆ）
式中、等価係数は、以下の通りである、
請求項６に記載のベータチタン合金。
2021525152.tif 000010
【請求項８】
前記合金は、イリジウム、タンタル、白金、金、鉄、ニオブ、ジルコニウム、及びスズからなる群から選択される少なくとも１つの金属元素をさらに含む、請求項１〜７のいずれか１項に記載のベータチタン合金。
【請求項９】
前記金属元素の量（Ｗｅｑ重量％）は、以下の式によって計算され、
Ｗｅｑ重量％＝タングステンの置換量（重量％）／等価係数（Ｆ）
式中、等価係数は、以下の通りである、
請求項８に記載のベータチタン合金。
2021525152.tif 000011
【請求項１０】
前記合金は、１８重量％〜２２重量％のタングステンを含む、請求項１〜９のいずれか１項に記載のベータチタン合金。
【請求項１１】
前記合金は、２重量％〜４重量％のイリジウムを含む、請求項１〜１０のいずれか１項に記載のベータチタン合金。
【請求項１２】
前記合金は、以下の特性のうちの１つ以上を有する、請求項１〜１１のいずれか１項に記載のベータチタン合金。
４００ＭＰａ〜１０００ＭＰａの降伏応力
６５０ＭＰａ〜１１００ＭＰａの最大引張強さ
３０％〜６５％の破断伸び
８０ＧＰａ〜１４０ＧＰａのヤング率
【請求項１３】
ベータチタン合金であって、以下のステップを含む方法によって得られる、請求項１〜１２のいずれか１項に記載のベータチタン合金：
（ａ）３０００℃〜３５００℃の温度で、保護雰囲気下で原材料として使用される全ての元素を高温溶解するステップ、
（ｂ）ステップ（ａ）で得られた溶解材料を室温まで冷却してインゴットを得るステップ、
（ｃ）次式：Ｔｂｅｔａ±１００℃で計算された温度で、ステップ（ｂ）で得られたインゴットを熱処理するステップ、
（ｄ）ステップ（ｃ）で得られた合金を室温まで急冷するステップ、
（ｅ）ステップ（ｄ）で得られた合金を機械加工して、加工された合金を得るステップ、
（ｆ）ステップ（ｅ）で得られた加工された合金を次式：Ｔｂｅｔａ±１００℃で計算された温度で熱処理するステップ、及び、
（ｇ）ステップ（ｆ）で得られた前記加工された合金を室温まで急冷するステップ、
式中、Ｔｂｅｔａは次式で計算され、
Ｔｂｅｔａ＝８２５−６．５４Ｗｅｑ
Ｗｅｑは次式によって計算され、
Ｔｉ−Ｗｅｑ％Ｗ＝Ｔｉ−ｘ％Ｗ−ｙ１／Ｆ１％Ｍ１−ｙ２／Ｆ２％Ｍ２−ｙ３／Ｆ３％Ｍ３−ｙ４／Ｆ４％Ｍ４−ｙ５／Ｆ５％Ｍ５−ｙ６／Ｆ６％Ｍ６−ｙ７／Ｆ７％Ｍ７−ｙ８／Ｆ８％Ｍ８−ｙ９／Ｆ９％Ｍ９
式中、
Ｔｉはチタンの量であり、
ｘはタングステンの量であり、０より大きく、
各Ｍ１−９は異なり、イリジウム、タンタル、プラチナ、金、鉄、ニオブ、ジルコニウム、スズ、及びモリブデンから選択された金属元素に対応し、
ｙ１−９は各金属元素Ｍ１−９の量であり、各ｙ１−９は０以上から独立して選択され、
Ｆ１−９は、請求項７に記載の等価係数であり、
［Ｗｅｑ＝ｘ＋Σ（ｙ１／Ｆ１＋ｙ２／Ｆ２＋ｙ３／Ｆ３＋ｙ４／Ｆ４＋ｙ５／Ｆ５＋ｙ６／Ｆ６＋ｙ７／Ｆ７＋ｙ８／Ｆ８＋ｙ９／Ｆ９）］は１５〜４０を含み、また、
［ｘ＋Σ（ｙ１＋ｙ２＋ｙ３＋ｙ４＋ｙ５＋ｙ６＋ｙ７＋ｙ８＋ｙ９）］は４．５から４９．９を含む。
【請求項１４】
前記方法は、ステップ（ａ）及びステップ（ｂ）の高温溶解を１〜５回繰り返すことにより、ステップ（ｂ）で得られた前記インゴットを再溶解する追加のステップ（ｂ’）をさらに含む、請求項１３に記載のベータチタン合金。
【請求項１５】
前記方法は、ステップ（ｄ）の後、又はステップ（ｇ）の後、又はステップ（ｄ）及び（ｇ）の後、それぞれ前のステップで得られた前記合金を乾燥及び研磨する追加のステップ（ｈ）をさらに含む、請求項１３又は１４に記載のベータチタン合金。
【請求項１６】
以下のステップを含む、請求項１〜１２のいずれか１項に記載のベータチタン合金の製造方法：
（ａ）３０００℃〜３５００℃の温度で、保護雰囲気下で原材料として使用される全ての元素を高温溶解するステップ、
（ｂ）ステップ（ａ）で得られた溶解材料を室温まで冷却してインゴットを得るステップ、
（ｃ）次式：Ｔｂｅｔａ±１００℃で計算された温度で、ステップ（ｂ）で得られたインゴットを熱処理するステップ、
（ｄ）ステップ（ｃ）で得られた合金を室温まで急冷するステップ、
（ｅ）ステップ（ｄ）で得られた合金を機械加工して、加工された合金を得るステップ、
（ｆ）ステップ（ｅ）で得られた加工された合金を次式：Ｔｂｅｔａ±１００℃で計算された温度で熱処理するステップ、及び、
（ｇ）ステップ（ｆ）で得られた前記加工された合金を急冷するステップ、を含み、
式中、Ｔｂｅｔａは請求項１３に記載された通りである。
【請求項１７】
請求項１〜１２のいずれか１項に記載のベータチタン合金で作られたインプラント可能な医療機器。
【請求項１８】
ステントである、請求項１７に記載のインプラント可能な医療機器。
【請求項１９】
バルーン拡張型ステントである、請求項１８に記載のインプラント可能な医療機器。
【発明の詳細な説明】
【技術分野】
【０００１】
本願は、２０１８年５月２８日に出願された欧州特許出願公開第１８３８２３６５．７号の利益を主張する。
【０００２】
本発明は、タングステンを含むチタン合金に関する。特に、それは、１５重量％〜４０重量％のタングステン、及び１００重量％に至るまでの残部チタンを含む新規のベータチタン合金に関し、合金は、７０体積％〜１００体積％の等軸ベータ粒子構造を含む。本発明はまた、タングステンを含むベータチタン合金で作られたインプラント可能な医療機器に関する。
【背景技術】
【０００３】
チタン（Ｔｉ）は、インプラント目的で歯科及び医学で長い間使用されてきた。何年にもわたって、商業的に純粋なＴｉだけでなく、二元や三元のＴｉ合金などのいくつかの合金も使用されていた。医療用の新規のチタン合金を作るために、多くの金属元素が検討されてきた。合金用の元素を選択するための重要な基準は、高い強度と高い延性を有することである。これらの特性は、ベータ（β）相チタン合金を使用することで実現できる。チタンのベータ相またはチタンは、通常高温で見られる体心立方格子構造を有するチタンの２つの同素体の１つを指す。ベータ相は、通常、低温のチタンに見られるアルファ（α）相と比較して、低い弾性率と優れた耐疲労性を付与する。
【０００４】
低温でベータ相を安定化するために、ニオブ（Ｎｂ）、モリブデン（Ｍｏ）、タンタル（Ｔａ）、バナジウム（Ｖ）、クロム（Ｃｒ）、マンガン（Ｍｎ）、コバルト（Ｃｏ）、ニッケル（Ｎｉ）、及び銅（Ｃｕ）、ジルコニウム（Ｚｒ）又はスズ（Ｓｎ）を含む「ベータ安定化」合金元素を添加できる。ただし、これらの合金には、合金元素の生体適合性という主な欠点がある。
【０００５】
高い延性があり、高い強度の生体適合性の合金は、整形外科用インプラントや重要な医療機器などの医療用途に所望されている。良好な延性は、金属加工によって最終的な形状を作り出すのに十分成形可能（柔軟）であるため、及び医療用途の変形に対する十分な耐破断性を有するための双方で、所望されている。
【０００６】
とりわけタングステンを含む他の生体適合性チタン合金元素が、最新技術で開示されている。タングステンを含むチタン合金は、耐摩耗性に優れている。しかし、タングステンはインゴットを溶解する産業の技術に組み込まれると、深刻な偏析の問題を引き起こす重金属元素である。実際、チタンとタングステンの密度が大きく違うこと、それらの融点が不一致であることの組み合わせにより、生じる合金の機械的特性を損なう不均一な合金が起きる。
【０００７】
したがって、医療分野で使用するための高度な機械的特性を有するタングステンを含む新規のチタン合金を開発する必要がある。
【発明の概要】
【０００８】
本発明者らは、高い強度及び高い均一な延性を有する準安定合金である７０体積％〜１００体積％の等軸ベータ粒子構造を有するベータチタンとタングステンの合金を見出した。特に、本発明の合金は、例えば、インプラント可能な医療機器として、医療用途で使用するのに適切な特性を有する。
【０００９】
さらに、本発明者らは、本発明のベータチタン合金が、ベータ相が準安定状態にある（すなわち、ベータ変態温度付近のベータ領域Ｔから急冷される）ときにひずみ変態効果を示す「ひずみ変態可能」の合金であることも見出した。いずれの理論にも拘束されることなく、ひずみ変態効果の変形メカニズムは、応力誘起マルテンサイト変態（ＳＩＭ）、機械的双晶、及び転位すべりによって特徴付けることができると思われる。これらのメカニズムは、機械的な変形中に、同時に引き起こされ得る。本発明の合金のひずみ変態効果は有利である。なぜなら、動的なひずみ硬化効果がマルテンサイト及び／又は双晶の形成に関連し、塑性変形の関数として材料を強化することを可能にし、塑性流れの初期段階でのひずみの局在化（すなわちネッキング）を回避し、均一な延性が向上するからである。
【００１０】
したがって、本発明の第１の態様は、１５重量％〜４０重量％のタングステン、及び１００重量％に至るまでの残部チタンを含むベータチタン合金に関し、合金は、７０体積％〜１００体積％の等軸ベータ粒子構造を含む。特に、１５重量％〜２８重量％のタングステン、及び１００重量％に至るまでの残部チタンを含むベータチタン合金であって、合金が、７０体積％〜１００体積％の等軸ベータ粒子構造を含む、ベータチタン合金に関する。
【００１１】
本発明の第２の態様は、本発明の第１の態様のベータチタン合金の製造方法に関するものであり、それは、（ａ）３０００℃〜３５００℃の温度で、保護雰囲気下で原材料として使用される全ての元素を高温溶解するステップ、（ｂ）ステップ（ａ）で得られた溶解材料を室温まで冷却してインゴットを得るステップ、（ｃ）次式：Ｔｂｅｔａ±１００℃で計算された温度で、ステップ（ｂ）で得られたインゴットを熱処理するステップ、（ｄ）ステップ（ｃ）で得られた合金を室温まで急冷するステップ、（ｅ）ステップ（ｄ）で得られた合金を機械加工して、加工された合金を得るステップ、（ｆ）ステップ（ｅ）で得られた加工された合金を次式：Ｔｂｅｔａ±１００℃で計算された温度で熱処理するステップ、及び（ｇ）ステップ（ｆ）で得られた加工された合金を急冷するステップを含み、式中、Ｔｂｅｔａは下で定義される通りである。
【００１２】
また、本発明の第３の態様は、本発明の第１の態様で定義されたベータチタン合金で作られたインプラント可能な医療機器に関する。
【図面の簡単な説明】
【００１３】
【図１】本発明のチタンタングステン合金１の微細構造の光学顕微鏡（ＯＭ）画像を示している。セクションＡは、熱処理及び機械加工の終了時に１００体積％のベータ相を有する合金１のＯＭ画像を示している。また、セクションＢは、ベータ相約８２．４体積％を有する合金１のＯＭ画像を示しており、それは引張試験の間に、変形後に機械的双晶（６２．０ｖｏｌ％）とマルテンサイト（２０．４ｖｏｌ％）に変態される。
【発明を実施するための形態】
【００１４】
本願において本明細書で使用されるすべての用語は、別段の記載がない限り、当技術分野で知られている通常の意味で理解されるものとする。本願で使用される特定の用語の他のより具体的な定義は、以下に述べるものであり、他の明確に規定された定義がより広い定義を付与するのでない限り、明細書及び特許請求の範囲全体で均等に適用することを意図している。
【００１５】
本発明の目的に対し、与えられた任意の範囲は、範囲の下限及び上限の両方の終点を含む。特に明記されていない限り、温度、時間、成分のパーセンテージなど、指定された範囲は概算とみなすべきである。
【００１６】
「合金」という用語は、金属と第２の材料との固溶体又は液体混合物を指し、前述の第２の材料は、金属、非金属、又は別の合金であり得る。
【００１７】
本発明の目的に対し、「固溶体」という用語は、溶体の固体形態を指す。「溶体」という用語は、２つ以上の物質から構成される均質な混合物を指す。このような混合物では、溶質は溶媒として知られている別の物質に溶解した物質である。溶媒は混合物（つまりチタン）のより大きな割合を占める画分であり、溶体中に存在する溶媒以外の残りの成分は溶質と呼ばれる。特に、溶媒は気体、液体、又は固体であり得る。溶媒が固体である場合、その溶体は、気体、液体、及び他の固体を溶解することができる固溶体である。したがって、「合金」という用語は、固体の均質な混合物における固体を指すことを意味する。固溶体を製造するための方法は、液体の形態の成分を混合し、続いて得られた混合物を、その後、固化することを意味する。
【００１８】
「残部（ｂａｌａｎｃｅ  ａｍｏｕｎｔ）」と「残部（ｂａｌａｎｃｅｄ  ａｍｏｕｎｔ）」という用語は同じ意味であり、交換可能で使用される。それらは、組成物の１００重量％を達成するために必要とされる、チタンの十分な量を指す。
【００１９】
「準安定」という用語は、真の平衡状態よりも高い自由エネルギーを有するチタンの疑似平衡状態を指す。これは、合金が転位すべりだけでなく、機械的双晶とマルテンサイト相の活性化によっても変形応力とひずみに対応できることを意味する。
【００２０】
チタン又はチタン合金の「ベータ相」とは、高温（純チタン８８２℃）で熱力学的に安定した体心立方格子構造を有するチタンの２つの同素体の１つを指す。
【００２１】
「重量パーセント（％）」という用語は、総重量に対する合金の各原料のパーセンテージを指す。
【００２２】
「体積パーセント（％）」又は「体積／体積％」又は「ｖ／ｖ％」又は「ｖｏｌ％」という用語は同じ意味を有し、交換可能に使用される。それらは、合金の総体積に対する、又は引張試験の間に、変形後に機械的双晶及びマルテンサイトに変態を遂げたベータ相の体積に対する等軸ベータ粒子構造の体積を指す。
【００２３】
「保護」雰囲気という用語は、周囲の空気に取って代わる任意の雰囲気を指す。本発明の目的に対し、保護雰囲気は、真空又はアルゴン、窒素又はヘリウムなどの不活性ガスを含む雰囲気である。
【００２４】
「急冷」という用語は、水ベース又は油ベースの溶液での急速冷却を指す。
【００２５】
「室温」という用語は、加熱又は冷却を行っていない環境の温度を指し、一般に２０℃〜２５℃を含む。
【００２６】
上記のように、本発明の第１の態様は、１５重量％〜４０重量％のタングステン、及び１００重量％に至るまでの残部チタンを含むベータチタン合金に関し、合金は、７０体積％〜１００体積％の等軸ベータ粒子構造を含む。一実施形態では、ベータチタン合金は、１５重量％〜３５重量％のタングステン、及び１００重量％に至るまでの残部チタンを含み、合金が、７０体積％〜１００体積％の等軸ベータ粒子構造を含む。一実施形態では、ベータチタン合金は、１５重量％〜２８重量％のタングステン、及び１００重量％に至るまでの残部チタンを含み、合金が、７０体積％〜１００体積％の等軸ベータ粒子構造を含む。一実施形態では、ベータチタン合金は、１８重量％〜２２重量％のタングステン、及び１００重量％に至るまでの残部チタンを含み、合金が、７０体積％〜１００体積％の等軸ベータ粒子構造を含む。ベータ相の体積分率は、定量Ｘ線回折（ＸＲＤ）法や電子後方散乱回折（ＥＢＳＤ）法など、当技術分野で知られているいくつかの方法によって測定することができる。本発明では、ベータ相の体積分率の測定は、Ｃｕ−Ｋα線、λ＝１．５４０６Åで、３８．９、５６．４、及び７０．７±０．３度（２シータ）の３つの特徴的なピークを含むＸ線ディフラクトグラムによって実行され、それからベータ相の体積分率をリートベルト法によって定量化した。リートベルト法は、Ｘ線回折プロファイルの後処理に、一般的に使用される方法である。この方法は、ベータ相にある合金の体積の定量化を提供する実験プロファイルの理論的シミュレーションによって実行される（Ｄ．Ｌ．Ｂｉｓｈ  ｅｔ  ａｌ  Ｊ．Ａｐｐｌ．Ｃｒｙｓｔ．’’Ｑｕａｎｔｉｔａｔｉｖｅ  Ｐｈａｓｅ  Ａｎａｌｙｓｉｓ  Ｕｓｉｎｇ  ｔｈｅ  Ｒｉｅｔｖｅｌｄ  Ｍｅｔｈｏｄ’’，１９８８，Ｖｏｌ．２１，ｐｐ．８６−９１を参照）。
【００２７】
一実施形態では、本発明のベータチタン合金は、１５重量％〜４０重量％のタングステン、及び１００重量％に至るまでの残部チタンから本質的に成り、合金は、７０体積％〜１００体積％の等軸ベータ粒子構造を含む。一実施形態では、本発明のベータチタン合金は、１５重量％〜３５重量％のタングステン、及び１００重量％に至るまでの残部チタンから本質的に成り、合金は、７０体積％〜１００体積％の等軸ベータ粒子構造を含む。一実施形態では、本発明のベータチタン合金は、１５重量％〜２８重量％のタングステン、及び１００重量％に至るまでの残部チタンから本質的に成り、合金は、７０体積％〜１００体積％の等軸ベータ粒子構造を含む。一実施形態では、本発明のベータチタン合金は、１８重量％〜２２重量％のタングステン、及び１００重量％に至るまでの残部チタンから本質的に成り、合金は、７０体積％〜１００体積％の等軸ベータ粒子構造を含む。本明細書で使用される場合、「本質的にから成る」という用語は、所望の特性を有する所望の合金を形成するために、意図的に混合される合金の必須元素を指す。しかし、少量の他の元素が、意図的に添加されてはいないが最終的な合金に出現する、特許請求の合金の一部である可能性があることを理解されたい。したがって、そのような元素は、合金の特性に悪影響を与えることがなく、許容され得る。したがって、合金の中にそのような元素が存在していることは、本発明の合金の範囲内であるとみなされる。
【００２８】
一実施形態では、本発明のベータチタン合金は、８０体積％〜１００体積％の等軸ベータ粒子構造を含む。一実施形態では、本発明のベータチタン合金は、９０体積％〜１００体積％の等軸ベータ粒子構造を含む。一実施形態では、本発明のベータチタン合金は、９５体積％〜１００体積％の等軸ベータ粒子構造を含む。一実施形態では、本発明のベータチタン合金は、９８体積％〜１００体積％の等軸ベータ粒子構造を含む。一実施形態では、本発明のベータチタン合金は、９９体積％〜１００体積％の等軸ベータ粒子構造を含む。一実施形態では、本発明のベータチタン合金は、１００体積％の等軸ベータ粒子構造を含む。
【００２９】
一実施形態では、本発明のベータチタン合金は、等軸ベータ粒子構造の各粒子が０．０１μｍ〜２００μｍの平均直径を有するものである。一実施形態では、本発明のベータチタン合金は、等軸ベータ粒子構造の各粒子が０．０１μｍ〜１８０μｍの平均直径を有するものである。一実施形態では、本発明のベータチタン合金は、等軸ベータ粒子構造の各粒子が０．０１μｍ〜１６０μｍの平均直径を有するものである。一実施形態では、本発明のベータチタン合金は、等軸ベータ粒子構造の各粒子が０．０１μｍ〜１４０μｍの平均直径を有するものである。一実施形態では、本発明のベータチタン合金は、等軸ベータ粒子構造の各粒子が０．５μｍ〜１２０μｍの平均直径を有するものである。一実施形態では、本発明のベータチタン合金は、等軸ベータ粒子構造の各粒子が２μｍ〜９０μｍの平均直径を有するものである。一実施形態では、本発明のベータチタン合金は、等軸ベータ粒子構造の各粒子が５μｍ〜７０μｍの平均直径を有するものである。一実施形態では、本発明のベータチタン合金は、等軸ベータ粒子構造の各粒子が８μｍ〜６０μｍの平均直径を有するものである。一実施形態では、本発明のベータチタン合金は、等軸ベータ粒子構造の各粒子が１０μｍ〜５０μｍの平均直径を有するものである。一実施形態では、本発明のベータチタン合金は、等軸ベータ粒子構造の各粒子が１２μｍ〜４０μｍの平均直径を有するものである。
【００３０】
「平均直径」という用語は、μｍで測定された等軸ベータ粒子のサイズを指す。測定は、例えば走査型電子顕微鏡（ＳＥＭ）を利用した顕微鏡での測定などの従来の分析技術によって、適切な装置を用いて実施された。本発明において、平均直径は、ＡＳＴＭ  Ｅ１１２に準拠したＳｔａｎｄａｒｄ  Ｔｅｓｔ  Ｍｅｔｈｏｄｓ  ｆｏｒ  Ｄｅｔｅｒｍｉｎｉｎｇ  Ａｖｅｒａｇｅ  Ｇｒａｉｎ  Ｓｉｚｅによって測定された。
【００３１】
一実施形態では、本発明のベータチタン合金は、１８重量％〜２５重量％のタングステン、及び１００重量％に至るまでの残部チタンを含む。一実施形態では、本発明のベータチタン合金は、２０重量％〜２３重量％のタングステン、及び１００重量％に至るまでの残部チタンを含む。一実施形態では、本発明のベータチタン合金は、２１重量％のタングステン、及び１００重量％に至るまでの残部チタンを含む。一実施形態では、本発明のベータチタン合金は、２１重量％のタングステン、及び１００重量％に至るまでの残部チタンから本質的に成る。
【００３２】
一実施形態では、本発明のベータチタン合金は、イリジウム、タンタル、白金、金、鉄、ニオブ、ジルコニウム、スズ、及びモリブデンからなる群から選択される少なくとも１つの金属元素をさらに含む。一実施形態では、本発明のベータチタン合金は、１５重量％〜４０重量％のタングステンと、イリジウム、タンタル、白金、金、鉄、ニオブ、ジルコニウム、スズ及びモリブデンからなる群から選択される少なくとも１つの金属元素と、１００重量％に至るまでの残部チタンとから本質的に成る。一実施形態では、本発明のベータチタン合金は、１５重量％〜３５重量％のタングステンと、イリジウム、タンタル、白金、金、鉄、ニオブ、ジルコニウム、スズ及びモリブデンからなる群から選択される少なくとも１つの金属元素と、１００重量％に至るまでの残部チタンとから本質的に成る。一実施形態では、本発明のベータチタン合金は、１５重量％〜２８重量％のタングステンと、イリジウム、タンタル、白金、金、鉄、ニオブ、ジルコニウム、スズ及びモリブデンからなる群から選択される少なくとも１つの金属元素と、１００重量％に至るまでの残部チタンとから本質的に成る。一実施形態では、本発明のベータチタン合金は、１８重量％〜２２重量％のタングステンと、イリジウム、タンタル、白金、金、鉄、ニオブ、ジルコニウム、スズ及びモリブデンからなる群から選択される少なくとも１つの金属元素と、１００重量％に至るまでの残部チタンとから本質的に成る。
【００３３】
一実施形態では、本発明のベータチタン合金は、イリジウム、タンタル、白金、金、鉄、ニオブ、ジルコニウム及びスズからなる群から選択される少なくとも１つの金属元素をさらに含む。一実施形態では、本発明のベータチタン合金は、１５重量％〜４０重量％のタングステンと、イリジウム、タンタル、白金、金、鉄、ニオブ、ジルコニウム及びスズからなる群から選択される少なくとも１つの金属元素と、１００重量％に至るまでの残部チタンとから本質的に成る。一実施形態では、本発明のベータチタン合金は、１５重量％〜３５重量％のタングステンと、イリジウム、タンタル、白金、金、鉄、ニオブ、ジルコニウム及びスズからなる群から選択される少なくとも１つの金属元素と、１００重量％に至るまでの残部チタンとから本質的に成る。一実施形態では、本発明のベータチタン合金は、１５重量％〜２８重量％のタングステンと、イリジウム、タンタル、白金、金、鉄、ニオブ、ジルコニウム及びスズからなる群から選択される少なくとも１つの金属元素と、１００重量％に至るまでの残部チタンとから本質的に成る。一実施形態では、本発明のベータチタン合金は、１８重量％〜２２重量％のタングステンと、イリジウム、タンタル、白金、金、鉄、ニオブ、ジルコニウム及びスズからなる群から選択される少なくとも１つの金属元素と、１００重量％に至るまでの残部チタンとから本質的に成る。一実施形態では、本発明のベータチタン合金は、１８重量％〜２２重量％のタングステンと、イリジウム、タンタル、白金、金、鉄、ニオブ、ジルコニウム及びスズからなる群から選択される少なくとも１つの金属元素と、１００重量％に至るまでの残部チタンとから本質的に成る。
【００３４】
一実施形態では、本発明のベータチタン合金は、イリジウムをさらに含む。
【００３５】
一実施形態では、本発明のベータチタン合金は、イリジウム、タンタル、白金、金、鉄、ニオブ、ジルコニウム、スズ及びモリブデンからなる群から選択される少なくとも１つの金属元素（Ｍ）をさらに含み、金属元素の量（Ｗｅｑ重量％）は次式によって計算され、
Ｗｅｑ重量％＝タングステンの置換量（ｗｔ．％）／等価係数（Ｆ）
式中、等価係数は次の通りである。
【００３６】
2021525152.tif 000003
【００３７】
一実施形態では、本発明のベータチタン合金がさらに１〜９個の金属元素Ｍ１−９を含む場合、各金属元素の量（ｙ１−９）及びタングステンの量（ｘ）は、次式によって計算され、
Ｔｉ−Ｗｅｑ％Ｗ＝Ｔｉ−ｘ％Ｗ−ｙ１／Ｆ１％Ｍ１−ｙ２／Ｆ２％Ｍ２−ｙ３／Ｆ３％Ｍ３−ｙ４／Ｆ４％Ｍ４−ｙ５／Ｆ５％Ｍ５−ｙ６／Ｆ６％Ｍ６−ｙ７／Ｆ７％Ｍ７−ｙ８／Ｆ８％Ｍ８−ｙ９／Ｆ９％Ｍ９
式中、
ｘは０より大きく、
各ｙ１−９は、０以上から独立して選択され、
［Ｗｅｑ＝ｘ＋Σ（ｙ１／Ｆ１＋ｙ２／Ｆ２＋ｙ３／Ｆ３＋ｙ４／Ｆ４＋ｙ５／Ｆ５＋ｙ６／Ｆ６＋ｙ７／Ｆ７＋ｙ８／Ｆ８＋ｙ９／Ｆ９）］は１５〜４０を含み、また、
［ｘ＋Σ（ｙ１＋ｙ２＋ｙ３＋ｙ４＋ｙ５＋ｙ６＋ｙ７＋ｙ８＋ｙ９）］は４．５から４９．９を含む。
【００３８】
一実施形態では、本発明のベータチタン合金は、イリジウム、タンタル、白金、金、鉄、ニオブ、ジルコニウム、スズ及びモリブデンからなる群から選択される少なくとも１つの金属元素（Ｍ）をさらに含み、金属元素の量（Ｗｅｑ重量％）は次式によって計算され、
Ｗｅｑ重量％＝タングステンの置換量（ｗｔ．％）／等価係数（Ｆ）
式中、等価係数は次の通りである。
【００３９】
2021525152.tif 000004
【００４０】
一実施形態では、本発明のベータチタン合金がさらに１〜９個の金属元素Ｍ１−９を含む場合、各金属元素の量（ｙ１−９）及びタングステンの量（ｘ）は、次式によって計算され、
Ｔｉ−Ｗｅｑ％Ｗ＝Ｔｉ−ｘ％Ｗ−ｙ１／Ｆ１％Ｍ１−ｙ２／Ｆ２％Ｍ２−ｙ３／Ｆ３％Ｍ３−ｙ４／Ｆ４％Ｍ４−ｙ５／Ｆ５％Ｍ５−ｙ６／Ｆ６％Ｍ６−ｙ７／Ｆ７％Ｍ７−ｙ８／Ｆ８％Ｍ８−ｙ９／Ｆ９％Ｍ９
式中、
ｘは０より大きく、
各ｙ１−９は、０以上から独立して選択され、
［Ｗｅｑ＝ｘ＋Σ（ｙ１／Ｆ１＋ｙ２／Ｆ２＋ｙ３／Ｆ３＋ｙ４／Ｆ４＋ｙ５／Ｆ５＋ｙ６／Ｆ６＋ｙ７／Ｆ７＋ｙ８／Ｆ８＋ｙ９／Ｆ９）］は１５〜４０を含み、また、
［ｘ＋Σ（ｙ１＋ｙ２＋ｙ３＋ｙ４＋ｙ５＋ｙ６＋ｙ７＋ｙ８＋ｙ９）］は４．５５から４９．９を含む。
【００４１】
一実施形態では、［ｘ＋Σ（ｙ１／Ｆ１＋ｙ２／Ｆ２＋ｙ３／Ｆ３＋ｙ４／Ｆ４＋ｙ５／Ｆ５＋ｙ６／Ｆ６＋ｙ７／Ｆ７＋ｙ８／Ｆ８＋ｙ９／Ｆ９）］は１５〜２８を含み、また、［ｘ＋Σ（ｙ１＋ｙ２＋ｙ３＋ｙ４＋ｙ５＋ｙ６＋ｙ７＋ｙ８＋ｙ９）］は４．５５から４９．９を含む。
【００４２】
一実施形態では、本発明のベータチタン合金は、イリジウム、タンタル、白金、金、鉄、ニオブ、ジルコニウム及びスズからなる群から選択される少なくとも１つの金属元素（Ｍ）をさらに含み、金属元素の量（Ｗｅｑ重量％）は次式によって計算され、
Ｗｅｑ重量％＝タングステンの置換量（ｗｔ．％）／等価係数（Ｆ）
式中、等価係数は次の通りである。
【００４３】
2021525152.tif 000005
【００４４】
一実施形態では、本発明のベータチタン合金がさらに１〜８個の金属元素Ｍ１−８を含む場合、各金属元素の量（ｙ１−８）及びタングステンの量（ｘ）は、次式によって計算され、
Ｔｉ−Ｗｅｑ％Ｗ＝Ｔｉ−ｘ％Ｗ−ｙ１／Ｆ１％Ｍ１−ｙ２／Ｆ２％Ｍ２−ｙ３／Ｆ３％Ｍ３−ｙ４／Ｆ４％Ｍ４−ｙ５／Ｆ５％Ｍ５−ｙ６／Ｆ６％Ｍ６−ｙ７／Ｆ７％Ｍ７−ｙ８／Ｆ８％Ｍ８
式中、
ｘは０より大きく、
各ｙ１−８は、０以上から独立して選択され、
［Ｗｅｑ＝ｘ＋Σ（ｙ１／Ｆ１＋ｙ２／Ｆ２＋ｙ３／Ｆ３＋ｙ４／Ｆ４＋ｙ５／Ｆ５＋ｙ６／Ｆ６＋ｙ７／Ｆ７＋ｙ８／Ｆ８）］は１５〜４０を含み、また、
［ｘ＋Σ（ｙ１＋ｙ２＋ｙ３＋ｙ４＋ｙ５＋ｙ６＋ｙ７＋ｙ８）］は４．５から４９．９を含む。
【００４５】
一実施形態では、本発明のベータチタン合金は、イリジウム、タンタル、白金、金、鉄、ニオブ、ジルコニウム及びスズからなる群から選択される少なくとも１つの金属元素（Ｍ）をさらに含み、金属元素の量（Ｗｅｑ重量％）は次式によって計算され、
Ｗｅｑ重量％＝タングステンの置換量（ｗｔ．％）／等価係数（Ｆ）
式中、等価係数は次の通りである。
【００４６】
2021525152.tif 000006
【００４７】
一実施形態では、本発明のベータチタン合金がさらに１〜８個の金属元素Ｍ１−８を含む場合、各金属元素の量（ｙ１−８）及びタングステンの量（ｘ）は、次式によって計算され、
Ｔｉ−Ｗｅｑ％Ｗ＝Ｔｉ−ｘ％Ｗ−ｙ１／Ｆ１％Ｍ１−ｙ２／Ｆ２％Ｍ２−ｙ３／Ｆ３％Ｍ３−ｙ４／Ｆ４％Ｍ４−ｙ５／Ｆ５％Ｍ５−ｙ６／Ｆ６％Ｍ６−ｙ７／Ｆ７％Ｍ７−ｙ８／Ｆ８％Ｍ８
式中、
ｘは０より大きく、
各ｙ１−８は、０以上から独立して選択され、
［Ｗｅｑ＝ｘ＋Σ（ｙ１／Ｆ１＋ｙ２／Ｆ２＋ｙ３／Ｆ３＋ｙ４／Ｆ４＋ｙ５／Ｆ５＋ｙ６／Ｆ６＋ｙ７／Ｆ７＋ｙ８／Ｆ８）］は１５〜４０を含み、また、
［ｘ＋Σ（ｙ１＋ｙ２＋ｙ３＋ｙ４＋ｙ５＋ｙ６＋ｙ７＋ｙ８）］は４．５５から４９．９を含む。
【００４８】
一実施形態では、［ｘ＋Σ（ｙ１／Ｆ１＋ｙ２／Ｆ２＋ｙ３／Ｆ３＋ｙ４／Ｆ４＋ｙ５／Ｆ５＋ｙ６／Ｆ６＋ｙ７／Ｆ７＋ｙ８／Ｆ８）］は１５〜２８を含み、また、［ｘ＋Σ（ｙ１＋ｙ２＋ｙ３＋ｙ４＋ｙ５＋ｙ６＋ｙ７＋ｙ８）］は４．５５から４９．９を含む。
【００４９】
一実施形態では、本発明のベータチタン合金は、２重量％〜４重量％のイリジウムをさらに含む。一実施形態では、本発明のベータチタン合金は、３重量％〜４重量％のイリジウムをさらに含む。一実施形態では、本発明のベータチタン合金は、３．６重量％のイリジウムをさらに含む。
【００５０】
一実施形態では、本発明のベータチタン合金は、１８重量％〜４０重量％のタングステン、２重量％〜４重量％のイリジウム、及び１００重量％に至るまでの残部チタンを含む。本発明のベータチタン合金は、１８重量％〜３５重量％のタングステン、２重量％〜４重量％のイリジウム、及び１００重量％に至るまでの残部チタンを含む。一実施形態では、本発明のベータチタン合金は、１８重量％〜２５重量％のタングステン、２重量％〜４重量％のイリジウム、及び１００重量％に至るまでの残部チタンを含む。一実施形態では、本発明のベータチタン合金は、１８重量％〜２２重量％のタングステン、２重量％〜４重量％のイリジウム、及び１００重量％に至るまでの残部チタンを含む。一実施形態では、本発明のベータチタン合金は、２０重量％〜２３重量％のタングステン、２重量％〜４重量％のイリジウム、及び１００重量％に至るまでの残部チタンを含む。一実施形態では、本発明のベータチタン合金は、２１重量％のタングステン、３．６重量％のイリジウム、及び１００重量％に至るまでの残部チタンを含む。一実施形態では、本発明のベータチタン合金は、２１重量％のタングステン、３．６重量％のイリジウム、及び１００重量％に至るまでの残部チタンから本質的に成る。
【００５１】
一実施形態では、本発明のベータチタン合金において、合金は、４００ＭＰａ〜１０００ＭＰａの降伏応力を有する。一実施形態では、本発明のベータチタン合金において、合金は、５５０ＭＰａ〜９００ＭＰａの降伏応力を有する。一実施形態では、本発明のベータチタン合金において、合金は、６００ＭＰａ〜８００ＭＰａの降伏応力を有する。「降伏応力」、「ＹＳ」、「降伏強度」、「降伏点」という用語は同じ意味を有し、交換可能で使用される。それらは、材料が塑性、つまり不可逆的に変形し始める応力を指す。つまり、それは永続ひずみの規定値を超えることなく加えることができる最大応力である。本発明において、「降伏応力」は、ＡＳＴＭ  Ｅ８／Ｅ８Ｍによる一軸引張試験によって特徴付けられた。
【００５２】
一実施形態では、本発明のベータチタン合金において、合金は、６５０ＭＰａ〜１１００ＭＰａの最大引張強さを有する。一実施形態では、本発明のベータチタン合金において、合金は、７００ＭＰａ〜１０００ＭＰａの最大引張強さを有する。一実施形態では、本発明のベータチタン合金において、合金は、７３０ＭＰａ〜９８０ＭＰａの最大引張強さを有する。本明細書で使用される場合、「最大引張強さ」及び「ＵＴＳ」という用語は同じ意味を有し、交換可能に使用される。それらは、材料が破断前に耐えることができる最大応力を指す。本発明において、ＵＴＳは、ＡＳＴＭ  Ｅ８／Ｅ８Ｍによる一軸引張試験によって測定された。
【００５３】
一実施形態では、本発明のベータチタン合金において、合金は、３０％〜６５％の破断伸びを有する。一実施形態では、本発明のベータチタン合金において、合金は、３５％〜６０％の破断伸びを有する。「破断伸び」と「ＥＩ」という用語は同じ意味を有し、交換可能で使用される。これらは、引張試験で報告された伸び率、つまりゲージの長さの最大の伸びを元のゲージの長さで割ったものを指す。本発明において、ＥＩは、式（Ｌｕ−Ｌｏ）／Ｌｏ×１００によって測定され、式中、Ｌｕは、破断時のゲージの長さを表し、Ｌｏは、欧州ＥＮ１０００２規格及びＡＳＴＭ  Ｅ８Ｍに従った元のゲージの長さを表す。
【００５４】
一実施形態では、本発明のベータチタン合金において、合金は、８０ＧＰａ〜１４０ＧＰａのヤング率を有する。実施形態では、本発明のベータチタン合金において、合金は、８５ＧＰａ〜１３０ＧＰａのヤング率を有する。「ヤング率」と「弾性率」という用語は同じ意味を有し、交換可能で使用される。それらは、固体材料の剛性の測定値を指す。それは、線形弾性固体材料の機械的性質である。これは、材料の応力（単位面積あたりの力）とひずみ（比例変形）の関係を定義する。本発明において、それは、一軸引張試験ＡＳＴＭ  Ｅ８／Ｅ８Ｍによって測定される。
【００５５】
一実施形態では、本発明のベータチタン合金において、合金は１０００ＭＰａ〜２５００ＭＰａの平均ひずみ硬化率を有する。一実施形態では、本発明のベータチタン合金において、合金が１５００ＭＰａ〜２０００ＭＰａまでの平均ひずみ硬化率を有する。一実施形態では、本発明のベータチタン合金において、合金が１６００ＭＰａ〜１８００ＭＰａまでの平均ひずみ硬化率を有する。「平均ひずみ硬化率」と「ＳＨＲ」という用語は同じ意味を有し、交換可能で使用される。それらは、引張ひずみの関数としての硬化の効果の平均速度、つまり平均（ｄσ／ｄε）を指す。本発明では、それは、一軸引張試験ＡＳＴＭ  Ｅ８／Ｅ８Ｍによって、真の応力（σ）−真のひずみ（ε）曲線から測定された。
【００５６】
一実施形態では、本発明のベータチタン合金は、合金が以下の特性のうちの１つ以上を有する：４００ＭＰａ〜１０００ＭＰａの降伏応力；６５０ＭＰａ〜１１００ＭＰａの最大引張強さ；３０％〜６５％の破断伸び；及び８０ＧＰａ〜１４０ＧＰａのヤング率。
【００５７】
一実施形態では、本発明のベータチタン合金は、合金が、４００ＭＰａ〜１０００ＭＰａの降伏応力、及び６５０ＭＰａ〜１１００ＭＰａの最大引張強さを有する。一実施形態では、本発明のベータチタン合金は、合金が４００ＭＰａ〜１０００ＭＰａの降伏応力、及び３０％〜６５％の破断伸びを有する。一実施形態では、本発明のベータチタン合金は、合金が、４００ＭＰａ〜１０００ＭＰａの降伏応力、及び８０ＧＰａ〜１４０ＧＰａのヤング率を有する。一実施形態では、本発明のベータチタン合金は、合金が６５０ＭＰａ〜１１００ＭＰａの最大引張強さ、及び３０％〜６５％の破断伸びを有する。一実施形態では、本発明のベータチタン合金は、合金が、３０％〜６５％の破断伸び、及び８０ＧＰａ〜１４０ＧＰａのヤング率を有する。一実施形態では、本発明のベータチタン合金は、合金が６５０ＭＰａ〜１１００ＭＰａの最大引張強さ、及び８０ＧＰａ〜１４０ＧＰａのヤング率を有する。
【００５８】
一実施形態では、本発明のベータチタン合金は、合金が４００ＭＰａ〜１０００ＭＰａの降伏応力、６５０ＭＰａ〜１１００ＭＰａの最大引張強さ、及び３０％〜６５％の破断伸びを有する。一実施形態では、本発明のベータチタン合金は、合金が４００ＭＰａ〜１０００ＭＰａの降伏応力、６５０ＭＰａ〜１１００ＭＰａの最大引張強さ、及び８０ＧＰａ〜１４０ＧＰａのヤング率を有する。一実施形態では、本発明のベータチタン合金は、合金が４００ＭＰａ〜１０００ＭＰａの降伏応力、３０％〜６５％の破断伸び、及び８０ＧＰａ〜１４０ＧＰａのヤング率を有する。一実施形態では、本発明のベータチタン合金は、４００ＭＰａ〜１０００ＭＰａの降伏応力、６５０ＭＰａ〜１１００ＭＰａの最大引張強さ、３０％〜６５％の破断伸び、及び８０ＧＰａ〜１４０ＧＰａのヤング率を有する。
【００５９】
本発明のチタンとタングステンの合金の適切な構造及び機械的特徴が、合金の化学組成によって、また、合金を形成する金属の混合物の熱機械処理によって、決定されることは注目に値する。本発明のベータチタン合金はまた、その製造方法によって定義され得る。したがって、それは、以下のステップを含む方法によって得ることができるものである：（ａ）３０００℃〜３５００℃の温度で、保護雰囲気下で原材料として使用される全ての元素を高温溶解するステップ、（ｂ）ステップ（ａ）で得られた溶解材料を室温まで冷却してインゴットを得るステップ、（ｃ）次式：Ｔｂｅｔａ±１００℃によって計算された温度で、ステップ（ｂ）で得られたインゴットを熱処理するステップ、（ｄ）ステップ（ｃ）で得られた合金を室温まで急冷するステップ、（ｅ）ステップ（ｄ）で得られた合金を機械加工して、加工された合金を得るステップ、（ｆ）ステップ（ｅ）で得られた加工された合金を次式：Ｔｂｅｔａ±１００℃によって計算された温度で熱処理するステップ、及び（ｇ）ステップ（ｆ）で得られた加工された合金を急冷するステップ、
式中、Ｔｂｅｔａは次式によって計算され、
Ｔｂｅｔａ＝８２５−６．５４Ｗｅｑ
合金が、イリジウム、タンタル、白金、金、鉄、ニオブ、ジルコニウム、スズ及びモリブデンからなる群から選択される少なくとも１つの金属元素（Ｍ）をさらに含む場合、Ｗｅｑは次式によって計算され、
Ｔｉ−Ｗｅｑ％Ｗ＝Ｔｉ−ｘ％Ｗ−ｙ１／Ｆ１％Ｍ１−ｙ２／Ｆ２％Ｍ２−ｙ３／Ｆ３％Ｍ３−ｙ４／Ｆ４％Ｍ４−ｙ５／Ｆ５％Ｍ５−ｙ６／Ｆ６％Ｍ６−ｙ７／Ｆ７％Ｍ７−ｙ８／Ｆ８％Ｍ８−ｙ９／Ｆ９％Ｍ９
式中、
Ｔｉはチタンの量であり、
ｘはタングステンの量で且つ０より大きく、
各Ｍ１−９は異なり、イリジウム、タンタル、プラチナ、金、鉄、ニオブ、ジルコニウム、スズ、及びモリブデンから選択された金属元素に対応し、
ｙ１−９は各金属元素Ｍ１−９の量であり、各ｙ１−９は０以上から独立して選択され、
Ｆ１−９は、上記で定義されている等価係数であり、
［Ｗｅｑ＝ｘ＋Σ（ｙ１／Ｆ１＋ｙ２／Ｆ２＋ｙ３／Ｆ３＋ｙ４／Ｆ４＋ｙ５／Ｆ５＋ｙ６／Ｆ６＋ｙ７／Ｆ７＋ｙ８／Ｆ８＋ｙ９／Ｆ９）］は１５〜４０を含み、また、
［ｘ＋Σ（ｙ１＋ｙ２＋ｙ３＋ｙ４＋ｙ５＋ｙ６＋ｙ７＋ｙ８）］は４．５から４９．９、特に４．５５と４９．９を含む。
【００６０】
又は代わりに、合金が、イリジウム、タンタル、白金、金、鉄、ニオブ、ジルコニウム及びスズからなる群から選択される少なくとも１つの金属元素（Ｍ）をさらに含む場合、Ｗｅｑは次式によって計算され、
Ｔｉ−Ｗｅｑ％Ｗ＝Ｔｉ−ｘ％Ｗ−ｙ１／Ｆ１％Ｍ１−ｙ２／Ｆ２％Ｍ２−ｙ３／Ｆ３％Ｍ３−ｙ４／Ｆ４％Ｍ４−ｙ５／Ｆ５％Ｍ５−ｙ６／Ｆ６％Ｍ６−ｙ７／Ｆ７％Ｍ７−ｙ８／Ｆ８％Ｍ８
式中、
Ｔｉはチタンの量であり、
ｘはタングステンの量で且つ０より大きく、
各Ｍ１−８は異なり、イリジウム、タンタル、プラチナ、金、鉄、ニオブ、ジルコニウム及びスズから選択された金属元素に対応し、
ｙ１−８は各金属元素Ｍ１−８の量であり、各ｙ１−８は０以上から独立して選択され、
Ｆ１−８は、請求項５に記載されている等価係数であり、
［Ｗｅｑ＝ｘ＋Σ（ｙ１／Ｆ１＋ｙ２／Ｆ２＋ｙ３／Ｆ３＋ｙ４／Ｆ４＋ｙ５／Ｆ５＋ｙ６／Ｆ６＋ｙ７／Ｆ７＋ｙ８／Ｆ８］は１５〜２８を含み、また、
［ｘ＋Σ（ｙ１＋ｙ２＋ｙ３＋ｙ４＋ｙ５＋ｙ６＋ｙ７＋ｙ８）］は４．５から４９．９、特に４．５５と４９．９を含む。
【００６１】
「によって得ることができる（ｂｙ ｏｂｔａｉｎａｂｌｅ）」という用語は、本明細書では、それを得るための方法によって本発明の各特定の合金を定義するために使用され、本明細書に開示される対応する方法のいずれかによって得ることができる生成物を指す。本発明の目的に対し、「得ることができる（ｏｂｔａｉｎａｂｌｅ）」、「得られた（ｏｂｔａｉｎｅｄ）」という表現及び同等の表現は、交換可能に使用され、いずれの場合でも、表現「得ることができる（ｏｂｔａｉｎａｂｌｅ）」は表現「得られた（ｏｂｔａｉｎｅｄ）」を包含する。
【００６２】
一実施形態では、本発明のベータチタン合金は、高温溶解ステップ（ａ）が、電気アーク、誘導、プラズマ及び電子ビームからなる群から選択される方法を実行することによって達成される方法によって得ることができるものである。一実施形態では、本発明のベータチタン合金は、ステップ（ａ）が電気アークによって実行される方法によって得ることができるものである。前述のように、この方法により、すべての原材料の完全な溶解が得られるようになる。したがって、ステップ（ｂ）の後に得られたインゴットは均質な固溶体である。
【００６３】
「原材料」という用語は、本発明の合金を形成するために使用される材料を指す。具体的には、原材料は合金の成分を提供する材料の供給源である。本発明の目的に対し、原材料は、チタンと、タングステンと、イリジウム、タンタル、白金、金、鉄、ニオブ、ジルコニウム、スズ及びモリブデンからなる群から選択される金属元素とを指す。一実施形態では、本発明のベータチタン合金は、原材料が粉末形態ではない方法によって得ることができるものである。一実施形態では、本発明のベータチタン合金は、原材料が微粉化されない、又は粉砕されない方法によって得ることができるものである。
【００６４】
「機械加工」という用語は、材料を目的の形状に変形させる物理的な操作を指す。機械加工には、低温と高温の両方の機械加工が含まれる。本発明に適切な機械加工の例には、とりわけ、曲げ、切断、引き抜き、研削、ハンマリング、圧延、シェービング、ツイスト、穴開け及び押し出しが含まれる。一実施形態では、本発明のベータチタン合金は、所望の加工された合金が得られるまでステップ（ｅ）を繰り返すことを含む方法によって得ることができるものである。
【００６５】
一実施形態では、本発明のベータチタン合金は、機械加工が、圧延、引き抜き、穴開け、及び押し出しからなる群から選択される方法によって得ることができるものである。一実施形態では、本発明のベータチタン合金は、棒、ワイヤ、チューブ、及びプレートを形成するために押し出すことを含む機械加工によって得ることができるものである。
【００６６】
一実施形態において、本発明のベータチタン合金は、１５重量％〜４０重量％のタングステン及び１００重量％に至るまでの残部チタンを含み、合金は、７０体積％〜１００体積％の等軸ベータ粒子構造を含み、合金は、ステップ（ｃ）及び（ｆ）の熱処理が６４０℃〜９２５℃の温度で実施される方法によって得ることができる。一実施形態において、本発明のベータチタン合金は、１５重量％〜３５重量％のタングステン及び１００重量％に至るまでの残部チタンを含み、合金は、７０体積％〜１００体積％の等軸ベータ粒子構造を含み、合金は、ステップ（ｃ）及び（ｆ）の熱処理が６４０℃〜９２５℃の温度で実施される方法によって得ることができる。一実施形態において、本発明のベータチタン合金は、１５重量％〜２８重量％のタングステン及び１００重量％に至るまでの残部チタンを含み、合金は、７０体積％〜１００体積％の等軸ベータ粒子構造を含み、合金は、ステップ（ｃ）及び（ｆ）の熱処理が６４０℃〜９２５℃の温度で実施される方法によって得ることができる。一実施形態において、本発明のベータチタン合金は、１８重量％〜２２重量％のタングステン及び１００重量％に至るまでの残部チタンを含み、合金は、７０体積％〜１００体積％の等軸ベータ粒子構造を含み、合金は、ステップ（ｃ）及び（ｆ）の熱処理が６４０℃〜９２５℃の温度で実施される方法によって得ることができる。
【００６７】
一実施形態において、本発明のベータチタン合金は、１５重量％〜４０重量％のタングステン、２重量％〜４重量％のイリジウム、及び１００重量％に至るまでの残部チタンを含み、合金は、７０体積％〜１００体積％の等軸ベータ粒子構造を含み、合金は、ステップ（ｃ）及び（ｆ）の熱処理が６４０℃〜９２５℃の温度で実施される方法によって得ることができる。一実施形態において、本発明のベータチタン合金は、１５重量％〜３５重量％のタングステン、２重量％〜４重量％のイリジウム、及び１００重量％に至るまでの残部チタンを含み、合金は、７０体積％〜１００体積％の等軸ベータ粒子構造を含み、合金は、ステップ（ｃ）及び（ｆ）の熱処理が６４０℃〜９２５℃の温度で実施される方法によって得ることができる。一実施形態において、本発明のベータチタン合金は、１８重量％〜２５重量％のタングステン、２重量％〜４重量％のイリジウム、及び１００重量％に至るまでの残部チタンを含み、合金は、７０体積％〜１００体積％の等軸ベータ粒子構造を含み、合金は、ステップ（ｃ）及び（ｆ）の熱処理が６４５℃〜８９５℃の温度で実施される方法によって得ることができる。一実施形態において、本発明のベータチタン合金は、１８重量％〜２２重量％のタングステン、２重量％〜４重量％のイリジウム、及び１００重量％に至るまでの残部チタンを含み、合金は、７０体積％〜１００体積％の等軸ベータ粒子構造を含み、合金は、ステップ（ｃ）及び（ｆ）の熱処理が６４０℃〜９２５℃の温度で実施される方法によって得ることができる。
【００６８】
一実施形態では、本発明のベータチタン合金は、ステップ（ａ）及びステップ（ｂ）の高温融解を１〜５回繰り返すことにより、ステップ（ｂ）で得られたインゴットを再溶解する追加のステップ（ｂ’）をさらに含む、本発明で定義された方法によって得ることができるものである。一実施形態では、本発明のベータチタン合金は、ステップ（ａ）及びステップ（ｂ）の高温融解を２〜４回繰り返すことにより、ステップ（ｂ）で得られたインゴットを再溶解する追加のステップ（ｂ’）をさらに含む、本発明で定義された方法によって得ることができるものである。
【００６９】
一実施形態では、本発明のベータチタン合金は、ステップ（ｄ）の後、又はステップ（ｇ）の後、又はステップ（ｄ）及び（ｇ）の後、前のステップで得られた合金を乾燥及び研磨する追加のステップ（ｈ）をさらに含む、本発明で定義される方法によって得ることができるものである。一実施形態では、乾燥及び研磨するステップは、当該技術分野で任意の周知の方法に従って実施することができる。典型的には、これらのステップは、液体の残留物がなくなるまで、清浄化した圧縮空気によって室温で乾燥し、それに続いて酸化層の除去のため研磨剤を使用することによって、得られた合金の機械的研磨することを含む。
【００７０】
本発明の第２の態様は、上記で定義された本発明のベータチタン合金の製造方法に関するものであり、それは、（ａ）３０００℃〜３５００℃の温度で、保護雰囲気下で原材料として使用される全ての元素を高温溶解するステップ、（ｂ）ステップ（ａ）で得られた溶解材料を室温まで冷却してインゴットを得るステップ、（ｃ）次式：Ｔｂｅｔａ±１００℃で計算された温度で、ステップ（ｂ）で得られたインゴットを熱処理するステップ、（ｄ）ステップ（ｃ）で得られた合金を室温まで急冷するステップ、（ｅ）ステップ（ｄ）で得られた合金を機械加工して、加工された合金を得るステップ、（ｆ）ステップ（ｅ）で得られた加工された合金を次式：Ｔｂｅｔａ±１００℃で計算された温度で熱処理するステップ、及び（ｇ）ステップ（ｆ）で得られた加工された合金を急冷するステップを含み、Ｔｂｅｔａは上記で定義された通りである。
【００７１】
方法によって特徴付けられる本発明の第１の態様のベータチタン合金について上記に開示されたすべての実施形態は、本発明の第２の態様の合金の製造のための方法にも適用される。
【００７２】
一実施形態では、本発明の方法のステップ（ａ）は、保護雰囲気下、３０００℃〜３５００℃の温度で、１分〜３０分、特に５分〜１０分の期間にわたって実行される。
【００７３】
一実施形態では、本発明の方法のステップ（ｂ）は、２分〜２０分、特に５分〜１０分の期間にわたって実行される。
【００７４】
一実施形態では、本発明の方法のステップ（ｃ）及び（ｆ）は、１０秒〜１時間の期間、特に１分〜３０分にわたって実行される。
【００７５】
本発明の第３の態様は、本発明の第１の態様で定義されたベータチタン合金で作られたインプラント可能な医療機器に関する。「インプラント可能な医療機器」という用語は、外科的又は医学的に、患者の体内に、又は生来の開口部への医学的介入によって、全体的又は部分的に入れられ、処置後もその場に留まることが意図されている任意のタイプの器具を指す。
【００７６】
一実施形態では、本発明で定義されるベータチタン合金で作られたインプラント可能な医療機器は、等軸ベータ粒子構造の各粒子が１０μｍ〜５０μｍの平均直径を有するものである。一実施形態では、本発明で定義されるベータチタン合金で作られたインプラント可能な医療機器は、等軸ベータ粒子構造の各粒子が１２μｍ〜４０μｍの平均直径を有するものである。
【００７７】
一実施形態では、本発明の第１の態様で定義されたベータチタン合金で作られたインプラント可能な医療機器は、ステントである。「ステント」という用語は、血管系の内腔を修復、強化、又は維持するために使用される血管内プロテーゼを指す。一実施形態では、本発明の第１の態様で定義されたベータチタン合金で作られたインプラント可能な医療機器は、バルーン拡張型ステントである。バルーン拡張型ステントでは、インプラントはカテーテルの遠位部分でバルーンの上部にクリップされる。クリップされると、ステントの直径が小さくなり、患者の血管系の所望の部分まで輸送できるのが確実になる。ステントが所望の領域に配置されると、バルーンが加圧されてステントが拡張し、動脈に力を加える。
【００７８】
一実施形態では、本発明で定義されるベータチタン合金で作られたステントは、等軸ベータ粒子構造の各粒子が１０μｍ〜５０μｍの平均直径を有するものである。一実施形態では、本発明で定義されるベータチタン合金で作られたステントは、等軸ベータ粒子構造の各粒子が１２μｍ〜４０μｍの平均直径を有するものである。
【００７９】
ベータチタン合金で作られたインプラント可能な医療機器、特にステントを製造するための方法も本発明の一部である。本発明のステントの製造は、当該技術分野で知られている任意の方法によって、典型的にはワイヤを編組することによって、シートのレーザ切断によって、又はレーザでのチューブの切断によって達成することができる。ステントの形状が切断されたら、ステントを洗浄して、不要な金属の残りを除去し、またレーザ切断中に形成された酸化物層を除去する。この方法は、例えば、とりわけ半径方向力及び破断抵抗などのステントの機械的特性を改善するために、ステントのレーザ切断部分の追加の熱処理を含ことができる。通常、ステントを酸性溶液に沈めることからなるスケール除去工程の後、ステントが研磨される。この研磨方法は、タンブラーへのサンドブラストや電解研磨法などのいくつかの方法によって実行できる。最後に、こうして得られたステントの表面の不動態化処理を行って、インプラントの生体適合性及び耐食性を改善することができる。
【００８０】
明細書及び特許請求の範囲を通じて、「含む（ｃｏｍｐｒｉｓｅ）」という単語及びその単語の変形は、他の技術的特徴、添加物、構成要素又はステップを排除することを意図していない。さらに、「含む（ｃｏｍｐｒｉｓｅ）」という単語は、「からなる（ｃｏｎｓｉｓｔｉｎｇ  ｏｆ）」という場合を包含する。本発明のさらなる目的、利点及び特徴は、説明を検討して当業者に明らかになるか、本発明を実施することにより習得されるであろう。以下の実施例及び図面は、説明のために提供され、本発明を限定する意図はない。図面に関連し、特許請求の範囲の括弧内に配置されている参照符号は、特許請求の範囲の了解度を高めることのみを試みており、特許請求の範囲を制限するものと解釈されるべきではない。さらに、本発明は、本明細書に記載の特定の好ましい実施形態のあらゆる可能な組み合わせを包含する。
【００８１】
実施例
一般的な考慮事項
ベータ相の体積の測定は、Ｃｕ−Ｋα線、λ＝１．５４０６Åで、３８．９、５６．４、及び７０．７±０．３度（２シータ）における３つの特徴的なピークを含むＸ線又はディフラクトグラムによって実行された。次に、ベータ相の体積分率を、上記で定義されたリートベルト法によって定量化した。
【００８２】
等軸ベータ粒子の平均直径の測定は、ＡＳＴＭＥ１１２に準拠したＳｔａｎｄａｒｄ  Ｔｅｓｔ  Ｍｅｔｈｏｄｓ  ｆｏｒ  Ｄｅｔｅｒｍｉｎｉｎｇ  Ａｖｅｒａｇｅ  Ｇｒａｉｎ  Ｓｉｚｅによって実行された。
【００８３】
引張試験中に、変形後の機械的双晶及びマルテンサイトに変態したベータ相の体積の測定を、透過型電子顕微鏡（ＴＥＭ）によって実施した。直径３ｍｍのディスクが引張試験後のサンプルから取り出された。ディスクは、最初に機械研磨によって１５０μｍにされ、次に電解研磨によって約１００ｎｍに、注意を払いながら薄くした。明視野（ＢＦ）像、暗視野（ＤＦ）像、及び制限視野電子回折（ＳＥＡＤ）を実行して、変形生成物（双晶とマルテンサイト）の位置とタイプを定性的に特定した。次に、自動結晶方位マッピング（ＡＣＯＭ）をいくつかのゾーンで実行して、各変形生成物の分率を定量化した。
【００８４】
１．合金の組成
本発明の合金（合金１及び２を参照）の定性的及び定量的組成は、以下のように開示される：
【００８５】
2021525152.tif 000007
【００８６】
２．製造方法
本発明の合金の製造方法は以下の通りである。
【００８７】
２．１．合金１
Ａ．出発材料
アニール状態の純粋な（＋９９．６％）チタンプレート（Ｇｏｏｄｆｅｌｌｏｗから市販されている）。
圧延状態の純粋な（９９．９５％）タングステンプレート（Ｇｏｏｄｆｅｌｌｏｗから市販されている）。
【００８８】
Ｂ．詳細
−インゴットの製造
原料状態のプレートをディスク切断機で正方形の断片に切断し、切断した状態の断片を個別に秤量した。このようにして得られた正方形の断片をエタノール及びアセトンで洗浄し、次に清浄化した圧縮空気で乾燥させた。
【００８９】
洗浄した断片は、銅製のるつぼのあるチャンバを備えた高温溶解炉の中に密閉した。特に、洗浄した断片を銅製のるつぼに入れ、チャンバを密閉して大気から隔離した。溶解室の雰囲気を純粋なアルゴンで５回パージし、次に純粋なアルゴンで満たした。原料状態の断片を加熱する前に、Ｔｉ−Ｚｒインゴットを再溶解して、炉の雰囲気中の残留不純物元素を捕捉した。
【００９０】
すべての原料状態の断片は、３０００〜３５００℃で液体状態に溶解され混合され、単一のＴｉ−Ｗインゴットを形成することによって仕上げられた。このようにして得られたＴｉ−Ｗインゴットを、アルゴン雰囲気下の炉内で室温まで冷却した。インゴットは炉内で上下を逆にし、３０００〜３５００℃で再溶解された。インゴットの上下反転と再溶解を３回繰り返した。
【００９１】
−熱処理と機械加工
得られたＴｉ−Ｗインゴットを垂直管状炉に吊るした。炉を密閉し、１０−５ｍｂａｒの圧力（真空）までポンプで減圧し、インゴットを８５０℃まで加熱し、この温度で３０分間アニールした。
【００９２】
３０分後に、インゴットを取り外し、室温の水を含むタンクに入れて急冷した。急冷されたインゴットは、急冷による表面の酸化を取り除くために機械研磨された。次に、インゴットをアセトンとエタノールで洗浄し、清浄化した圧縮空気で乾燥させた。
【００９３】
清浄化したインゴットは、室温で圧延機にて圧延された。圧延ステップは、インゴットの厚さから開始され、２つのローラー間の距離を徐々に小さくすることによって同じ方向に繰り返された。圧延ステップは、９５％の厚さ減少率（厚さ減少率＝（開始時の厚さ−終了時の厚さ）／開始時の厚さ）で終了した。
【００９４】
圧延された状態のＴｉ−Ｗシートを洗浄し、１０−５ｍｂａｒの真空下で垂直急冷炉に吊るした。シートを８５０℃まで加熱し、この温度で１５分間アニールした。１５分後に、Ｔｉ−Ｗシートを取り外し、室温の水を含むタンクに入れて急冷した。急冷したＴｉ−Ｗシートを機械研磨し、次に洗浄及び乾燥して、本発明の合金１で作られた最終的なシートを得た。
【００９５】
２．２．合金２
Ａ．出発材料
アニール状態の純粋な（＋９９．６％）チタンプレート（Ｇｏｏｄｆｅｌｌｏｗから市販されている）。
圧延状態の純粋な（９９．９５％）タングステンプレート（Ｇｏｏｄｆｅｌｌｏｗから市販されている）。
引き抜き状態の純粋な（９９．９０％）イリジウムロッド（Ｇｏｏｄｆｅｌｌｏｗから市販されている）。
【００９６】
Ｂ．詳細
−インゴットの製造
Ｔｉ−Ｗ−Ｉｒのインゴットの製造方法は、合金１について開示したものと同じであり、チタンとタングステンの原料プレートをディスク切断機で四角に切断し、イリジウムの原料ロッドをディスク切断機により短いシリンダーに切断する。
【００９７】
−熱処理と機械加工
本発明の合金２で作られた最終シートの製造方法は、Ｔｉ−Ｗのインゴットの代わりにＴｉ−Ｗ−Ｉｒのインゴットを出発インゴットとして使用する、合金２について開示されたものと同じである。
【００９８】
３．機械的性質
Ａ．引張試験の方法
ＡＳＴＭ  Ｅ８Ｍに従った寸法の引張試験片が、セクション２．１及び２．２で得られた本発明の合金から機械加工された。
【００９９】
引張試験のプロトコルは、金属材料の引張試験の試験方法に関するＡＳＴＭ  Ｅ８／Ｅ８Ｍ規格に準拠していた。
【０１００】
引張試験片の長軸は圧延方向に平行であった。
【０１０１】
試験片は、機械式くさび型クリップを使用してＩｎｓｔｒｏｎ引張試験機に固定された。
【０１０２】
固定の応力は、予荷重を回避するために、試験片の固定中に引張試験機（１０ｋＮの力検出器を備えたＩｎｓｔｒｏｎ５９６６）によって監視され、自動的に補正された。
【０１０３】
高精度のひずみ伸び計（Ｉｎｓｔｒｏｎ２６３０−１０２、最大ひずみ＋／−５０％）を、変形測定用のゲージの中央に取り付けた。
【０１０４】
変形速度は１０−３Ｓ−１に固定された。
【０１０５】
いくつかの試験片を同じ条件下で試験し、引張曲線をＢｌｕｅｈｉｌｌソフトウェアで処理して最終的な結果を出した。
【０１０６】
Ｂ．結果
引張試験の結果は次の表にまとめられている。
【０１０７】
2021525152.tif 000008
【０１０８】
引張試験の結果に示されているように、本発明の合金は、４００ＭＰａ〜１０００ＭＰａの降伏応力と、３０％〜６５％の破断伸びを有するべき、インプラント可能な医療機器の作製に適した化学組成と機械的特性を備える。
【０１０９】
４．相及び微細構造
Ａ．方法
試験片：
熱処理及び機械加工後に得られた合金。
引張試験後に得られた合金。
【０１１０】
方法：
試験片を機械で研磨して鏡面仕上げした後、研磨した表面をＫｒｏｌｌ試薬（ＨＦ、ＨＮＯ３、Ｈ２Ｏの混合物）に室温で１分間浸漬した。研磨された試験片は水とエタノールで洗浄され、次いで圧縮空気で乾燥された。光学顕微鏡の画像が、エッチングされた表面で引張変形の前後に撮影された。
【０１１１】
光学顕微鏡画像は、ＣＣＤカメラを備えたオリンパスＰＭＥ金属顕微鏡によって撮影された。
【０１１２】
Ｂ．結果
合金１
合金１は、熱処理及び機械加工の後に１００体積％のベータ相を有し、平均直径が約１２２μｍの等軸粒に形成される（図１Ａを参照）。それにもかかわらず、約８２体積％のベータ相は、引張試験の間、変形後の機械的双晶及びマルテンサイトに、ひずみ変態可能であった（図１Ｂを参照）。
【０１１３】
合金２
合金２は、熱処理と機械加工の終に約９５体積％のベータ相を有し、平均直径が約６５μｍの等軸粒に形成され、ベータ粒子内及び粒界に微細な析出物が分散していた。それにもかかわらず、約８０体積％のベータ相は、引張試験の間、変形後の機械的双晶及びマルテンサイトに、ひずみ変態可能であった。
【０１１４】
引用リスト
１．Ｓｔａｎｄａｒｄ  Ｔｅｓｔ  Ｍｅｔｈｏｄｓ  ｆｏｒ  Ｄｅｔｅｒｍｉｎｉｎｇ  Ａｖｅｒａｇｅ  Ｇｒａｉｎ  Ｓｉｚｅ  ａｃｃｏｒｄｉｎｇ  ｔｏ  ＡＳＴＭ  Ｅ１１２
２．Ｓｔａｎｄａｒｄ  Ｔｅｓｔ  Ｍｅｔｈｏｄｓ  ａｃｃｏｒｄｉｎｇ  ｔｏ  ＡＳＴＭ  Ｅ８／Ｅ８Ｍ
３．Ｅｕｒｏｐｅａｎ  ＥＮ  １０００２  ｓｔａｎｄａｒｄ  ＡＳＴＭ  Ｅ８Ｍ
４．Ｄ．Ｌ．Ｂｉｓｈ  ｅｔ  ａｌ  Ｊ．Ａｐｐｌ．Ｃｒｙｓｔ．’’Ｑｕａｎｔｉｔａｔｉｖｅ  Ｐｈａｓｅ  Ａｎａｌｙｓｉｓ  Ｕｓｉｎｇ  ｔｈｅ  Ｒｉｅｔｖｅｌｄ  Ｍｅｔｈｏｄ’’，１９８８，Ｖｏｌ．２１，ｐｐ．８６−９１）
【０１１５】
完全性の理由から、本発明の様々な態様は、以下の番号が付けられた条項に示されている。
【０１１６】
条項１．１５重量％〜２８重量％のタングステン、及び１００重量％に至るまでの残部チタンを含むベータチタン合金であって、合金が、７０体積％〜１００体積％の等軸ベータ粒子構造を含む、ベータチタン合金。
【０１１７】
条項２．１００体積％の等軸ベータ粒子構造を含む、条項１に記載のベータチタン合金。
【０１１８】
条項３．等軸ベータ粒子構造の各ベータ粒子が０．０１μｍ〜２００μｍの平均直径を有する、条項１又は２に記載のベータチタン合金。
【０１１９】
条項４．合金が、イリジウム、タンタル、白金、金、鉄、ニオブ、ジルコニウム、及びスズからなる群から選択される少なくとも１つの金属元素をさらに含む、条項１〜３のいずれか１項に記載のベータチタン合金。
【０１２０】
条項５．金属元素の量（Ｗ−ｅｑ）は、以下の式によって計算され、
Ｗ−ｅｑ重量％＝タングステンの置換量（重量％）／等価係数（Ｆ）
式中、等価係数は次の通りである、
条項４に記載のベータチタン合金。
2021525152.tif 000009
【０１２１】
条項６．合金は、１８重量％〜２２重量％のタングステンを含む、条項１〜５のいずれか１項に記載のベータチタン合金。
【０１２２】
条項７．合金は、２重量％〜４重量％のイリジウムを含む、条項１〜６のいずれか１項に記載のベータチタン合金。
【０１２３】
条項８．合金は、以下の特性のうちの１つ以上を有する、条項１〜７のいずれか１項に記載のベータチタン合金：
４００ＭＰａ〜１０００ＭＰａの降伏応力、
６５０ＭＰａ〜１１００ＭＰａの最大引張強さ、
３０％〜６５％の破断伸び、及び、
８０ＧＰａ〜１４０ＧＰａのヤング率。
【０１２４】
条項９．以下のステップを含む方法によって得られる、条項１〜８のいずれか１項に記載のベータチタン合金：
（ａ）３０００℃〜３５００℃の温度で、保護雰囲気下で原材料として使用される全ての元素を高温溶解するステップ、
（ｂ）ステップ（ａ）で得られた溶解材料を室温まで冷却してインゴットを得るステップ、
（ｃ）次式：Ｔｂｅｔａ±１００℃で計算された温度で、ステップ（ｂ）で得られたインゴットを熱処理するステップ、
（ｄ）ステップ（ｃ）で得られた合金を室温まで急冷するステップ、
（ｅ）ステップ（ｄ）で得られた合金を機械加工して、加工された合金を得るステップ、
（ｆ）ステップ（ｅ）で得られた加工された合金を次式：Ｔｂｅｔａ±１００℃で計算された温度で熱処理するステップ、及び、
（ｇ）ステップ（ｆ）で得られた加工された合金を室温まで急冷するステップ、
式中、Ｔｂｅｔａは次式で計算され、
Ｔｂｅｔａ＝８２５−６．５４Ｗｅｑ
Ｗｅｑは次式で計算され、
Ｔｉ−ｘ％Ｗ−ｙ１／Ｆ１％Ｍ１−ｙ２／Ｆ２％Ｍ２−ｙ３／Ｆ３％Ｍ３−ｙ４／Ｆ４％Ｍ４−ｙ５／Ｆ５％Ｍ５−ｙ６／Ｆ６％Ｍ６−ｙ７／Ｆ７％Ｍ７−ｙ８／Ｆ８％Ｍ８
式中、
Ｔｉはチタンの量であり、
ｘはタングステンの量であり、０より大きく、
各Ｍ１−８は異なり、イリジウム、タンタル、プラチナ、金、鉄、ニオブ、ジルコニウム及びスズから選択された金属元素に対応し、
ｙ１−８は各金属元素Ｍ１−８の量であり、各ｙ１−８は０以上から独立して選択され、
Ｆ１−８は、条項５に記載の等価係数であり、
［ｘ＋Σ（ｙ１／Ｆ１＋ｙ２／Ｆ２＋ｙ３／Ｆ３＋ｙ４／Ｆ４＋ｙ５／Ｆ５＋ｙ６／Ｆ６＋ｙ７／Ｆ７＋ｙ８／Ｆ８）］は１５〜２８を含み、また、
［ｘ＋Σ（ｙ１＋ｙ２＋ｙ３＋ｙ４＋ｙ５＋ｙ６＋ｙ７＋ｙ８）］は４．５５から４９．９を含む。
【０１２５】
条項１０．方法は、ステップ（ａ）及びステップ（ｂ）の高温溶解を１〜５回繰り返すことにより、ステップ（ｂ）で得られたインゴットを再溶解する追加のステップ（ｂ’）をさらに含む、条項９に記載のベータチタン合金。
【０１２６】
条項１１．方法は、ステップ（ｄ）の後、又はステップ（ｇ）の後、又はステップ（ｄ）及び（ｇ）の後、それぞれ前のステップで得られた合金を乾燥及び研磨する追加のステップ（ｈ）をさらに含む、条項９又は１０に記載のベータチタン合金。
【０１２７】
条項１２．条項１〜１１のいずれか１項に記載のベータチタン合金の製造方法であって、以下のステップを含む方法：
（ａ）３０００℃〜３５００℃の温度で、保護雰囲気下で原材料として使用される全ての元素を高温溶解するステップ、
（ｂ）ステップ（ａ）で得られた溶解材料を室温まで冷却してインゴットを得るステップ、
（ｃ）次式：Ｔｂｅｔａ±１００℃で計算された温度で、ステップ（ｂ）で得られたインゴットを熱処理するステップ、
（ｄ）ステップ（ｃ）で得られた合金を室温まで急冷するステップ、
（ｅ）ステップ（ｄ）で得られた合金を機械加工して、加工された合金を得るステップ、
（ｆ）ステップ（ｅ）で得られた加工された合金を次式：Ｔｂｅｔａ±１００℃で計算された温度で熱処理するステップ、及び
（ｇ）ステップ（ｆ）で得られた加工された合金を急冷するステップ、を含み、
式中、Ｔｂｅｔａは条項９に記載された通りである。
【０１２８】
条項１３．条項１〜１１のいずれか１項に記載のベータチタン合金で作られたインプラント可能な医療機器。
【０１２９】
条項１４．ステントである、条項１３に記載のインプラント可能な医療機器。
【０１３０】
条項１５．バルーン拡張型ステントである、条項１４に記載のインプラント可能な医療機器。
【図１（Ａ）】
2021525152.tif 000012
【図１（Ｂ）】
2021525152.tif 000013
【国際調査報告】
2021525152.tif 000014
2021525152.tif 000015
2021525152.tif 000016